(57)【要約】  【課題】  内部層に発泡スチロール等を使用する、石や素焼き等の表面に似た表面を有する軽量プランター及びその製造方法の提供。  【解決手段】  発泡倍率が２５倍以下の発泡体の全表面上に第一層目〜第二層目を形成し、更に第三層目の微小石粒・石片の層を吹き付ける。第一層目の材料は、下地色としての着色剤、微小石粒・石片、及びセメントからなる群から選択される１種以上が混入されることもある、水性エマルジョン系の樹脂をベースにした塗料である。第二層目の塗膜の材料は、御影石やレンガ・素焼風など所望の表面模様を形成するための着色固体を混入したクリアータイプのアクリル系エマルジョンである。第三層目の微小石粒・石片の層はクリアータイプのアクリル系エマルジョン塗料と微小石粒・石片とを混ぜて塗膜の表面をより粗くするように吹きつける。  【選択図】図１
2005117945.tif 000002
【特許請求の範囲】
【請求項１】
プランターに必要な形に成形した発泡倍率が２５倍以下の合成樹脂発泡体の表面上に順次、第一層目の塗膜と、該第一層目の塗膜の表面上の該第一層目の塗膜より弾力のある材料の第二層目塗膜と、該第二層目の塗膜の表面上に吹き付けられた第三層目の微小石粒・石片の層とを有し、
該第一層目の塗膜の材料が、下地色としての着色剤、微小石粒・石片、及びセメントからなる群から選択される１種以上が混入されることもある、水性エマルジョン系の樹脂をベースにした塗料であって、該ベースの樹脂がアクリル系、酢酸ビニル系、エチレン酢酸ビニル系、アクリルシリコン系、又はアクリルスチレン系のものであり、
該第二層目の塗膜の材料が、御影石やレンガ・素焼風など所望の表面模様を形成するための着色固体を混入したクリアータイプのアクリル系エマルジョンであり、
該第三層目の微小石粒・石片の層はクリアータイプのアクリル系エマルジョン塗料と微小石粒・石片とを混ぜて塗膜の表面をより粗くするように吹きつけをしたものである、
以上の点を特徴とする、石や素焼きに似た表面模様を有する軽量プランター。
【請求項２】
該水性エマルジョン系の樹脂をベースにした塗料が、アクリル系カチオン又はアニオンポリマー‐セメント又は酢酸ビニル系カチオン又はアニオンポリマー‐セメントである請求項１に記載の石や素焼きに似た表面模様を有する軽量プランター。
【請求項３】
発泡倍率が２５倍以下の合成樹脂発泡体成形材料をプランター形に成形し、
該プランター形に成形した発泡体の表面上に、必要ならば下地色としての着色剤、微小石粒・石片、及びセメントからなる群から選択される１種以上が混入されることもある、アクリル系、酢酸ビニル系、エチレン酢酸ビニル系、アクリルシリコン系、又はアクリルスチレン系から選択される水性エマルジョン系の樹脂をベースにした塗料により第一層目の塗膜を形成し、
該第一層目の塗膜の表面上に、御影石やレンガ・素焼風など所望の表面模様を形成するための着色固体を混入した該第一層目の塗膜より弾力のあるクリアータイプのアクリル系エマルジョンの第二層目塗膜を形成し、
該第二層目の塗膜が硬化する前に、該塗膜の表面上に、クリアータイプのアクリル系エマルジョン塗料と微小石粒・石片とを混ぜたものを吹き付けて第三層目の微小石粒・石片の層を形成して表面をより粗くすることを特徴とする、
石や素焼きに似た表面模様を有する軽量プランターを製造する方法。
【発明の詳細な説明】
【技術分野】
【０００１】
本発明は、内部層に発泡スチロール等の合成樹脂発泡体を使用する、石や素焼き等の表面に似た表面を有する軽量プランター及びその製造方法に関する。また、本発明は合成樹脂発泡体材料等をプランター形に形成した後に合成樹脂の塗膜層と細かい石粒の層を形成することを含んでいる、プランターの製造方法に関する。
【０００２】
発泡スチロールに接する塗料は、水性系のものである必要があるが、耐侯性を要する用途では溶液系でなくエマルジョン系の水性系塗料が用いられ、樹脂の種類としては、アクリル系、酢酸ビニル系、エチレン−酢酸ビニル系、アクリル−シリコン系、アクリル−スチレン系等のなかでも、特にアクリル系、やアクリル−シリコン系のエマルジョン水性塗料が好ましい。
【０００３】
樹脂塗料の外に、セメントの可使時間制限のため使用しにくいが、安価で厚みをかせぐことが出来る樹脂‐セメント系塗料も知られており、これは色をつければ下塗り塗料の代わりにもなる。樹脂‐セメント系塗料の樹脂成分は、エマルジョン製造時に使用される界面活性剤のイオンに従ってアニオン系とカチオン系とに分類される。
【背景技術】
【０００４】
内部層に発泡体樹脂材料を使用し、外側に繊維メッシュの層を挟んだカチオンポリマーセメント系塗料等の骨材入りエマルジョン塗料の層、そして最外層に装飾仕上げ層を有しているプランターが、特開平５−６４８５５号公報に記載されている。
【０００５】
内部層に発泡スチロール等の合成樹脂発泡体を使用し、その外側に繊維メッシュの層を含む剛性の合成樹脂膜を有し、更に滑り止め用に種々の材料の微小細片を吹き付けた成形品は知られている。
【０００６】
また、塗装下地に対して、御影石調を現出させる多彩塗料により基礎多彩塗膜を形成し、次いで寒水石又はけい砂を骨材とする塗料を斑点状に吹き付けて天然石に似た半透明又は白色のぼかしと外観上石の組成と同じ結晶の表層塗膜を形成する塗装工法が特許第３１９５５５９号に記載されている。
【０００７】
【特許文献１】特開平５−６４８５５号公報（特公平６−９４１９１号公報、特許第１９６７８３３号）
【特許文献２】特許第３１９５５５９号
【特許文献３】特開２０００−６０３１０号公報
【特許文献４】特開２０００−９４８９７号公報
【特許文献５】特開２００１−１６９８９号公報
【発明の開示】
【発明が解決しようとする課題】
【０００８】
特開平５−６４８５５号公報に記載されているような繊維メッシュの層を含むプランターは、製造の手間と材料費のためコスト高となってしまう。一方、プランターは一定の剛性が要求される製品であるから、内部層に剛性の弱い発泡スチロールを有すれば、外側は剛性を与えるために硬い膜が必要である。しかし、発泡スチロールを覆う例えばカチオンポリマーセメント系塗料等の骨材入りエマルジョン塗料のみ有するプランターでは、素地の柔らかさに不釣合いとなりえ、また硬くて割れ易いものとなりうると思われる。
【０００９】
本発明者は、この問題を解決すべく鋭意研究を重ねた結果、心材となる合成樹脂発泡体の発泡倍率を控えめにし、且つ、タックによる不都合を生じない程度第一層目より弾力のある材料の第二層目を設けることにより、この問題を解決することが出来ることを発見した。
【００１０】
更に、外側表面に装飾仕上げ層を有する場合でも、材料が単純なプラスチックの膜である限り、又はその表面が滑り止め用の材料を吹きつめたものにすぎない場合は、表面が平滑でプラスチック風となってしまうか単にザラザラ感を有するにとどまり、天然の石のような表面を得ることが出来ず、製品に付加価値を付けることが出来ないという問題があり、また耐侯性の改善が得られにくいという問題もあった。
【００１１】
一方、特許第３１９５５５９号に記載される御影石調の塗装工法及び生成塗膜は、建造物や屋内装置品の化粧材として使用されるものであり、特にプランターの表面に化粧を施す為に提案されているものでも、発泡体の表面に塗装して剛性を与えるためのものとして提案されているものでもない。最後の化粧材を斑点状に吹き付ける前の塗膜は、御影石調を現出させる多彩塗膜であり、何種類もの塗料が多彩塗料に配合されるからもっぱら模様の形成が目的であり、形成される塗膜全体としては発泡スチロール等の弱い材料の表面に物理的強度を与えるために塗装するには完全に適しているとは言えない。
【００１２】
本発明者は、第１層目を必要なら着色剤や微小石粒・石片、セメント等で不透明とすることにより一定の色のベースとし、第２層目にクリアー樹脂に模様材を混ぜたものとし、第３層目に於いて微細な形態の石材をクリアーなエマルジョン塗料と混合して、完全に硬化する前の第２層目の合成樹脂表面層に吹き付けることにより、この問題を大きく改善出来ることを発見した。
【課題を解決するための手段】
【００１３】
以上の課題を解決するために、本発明は次の構成を有し得る。
１．プランターに必要な形に成形した発泡倍率が２５倍以下の合成樹脂発泡体の表面上に順次、第一層目の塗膜と、該第一層目の塗膜の表面上の該第一層目の塗膜より弾力のある材料の第二層目塗膜と、該第二層目の塗膜の表面上に吹き付けられた第三層目の微小石粒・石片の層とを有し、該第一層目の塗膜の材料が、下地色としての着色剤、微小石粒・石片、及びセメントからなる群から選択される１種以上が混入されることもある、水性エマルジョン系の樹脂をベースにした塗料であって、該ベースの樹脂がアクリル系、酢酸ビニル系、エチレン酢酸ビニル系、アクリルシリコン系、又はアクリルスチレン系のものであり、該第二層目の塗膜の材料が、御影石やレンガ・素焼風など所望の表面模様を形成するための着色固体を混入したクリアータイプのアクリル系エマルジョンであり、該第三層目の微小石粒・石片の層はクリアータイプのアクリル系エマルジョン塗料と微小石粒・石片とを混ぜて塗膜の表面をより粗くするように吹きつけをしたものである、以上の点を特徴とする、石や素焼きに似た表面模様を有する軽量プランター。
【００１４】
２．発泡倍率が２５倍以下の合成樹脂発泡体成形材料をプランター形に成形し、該プランター形に成形した発泡体の表面上に、必要ならば下地色としての着色剤、微小石粒・石片、及びセメントからなる群から選択される１種以上が混入されることもある、アクリル系、酢酸ビニル系、エチレン酢酸ビニル系、アクリルシリコン系、又はアクリルスチレン系から選択される水性エマルジョン系の樹脂をベースにした塗料により第一層目の塗膜を形成し、該第一層目の塗膜の表面上に、御影石やレンガ・素焼風など所望の表面模様を形成するための着色固体を混入した該第一層目の塗膜より弾力のあるクリアータイプのアクリル系エマルジョンの第二層目塗膜を形成し、該第二層目の塗膜が硬化する前に、該塗膜の表面上に、クリアータイプのアクリル系エマルジョン塗料と微小石粒・石片とを混ぜたものを吹き付けて第三層目の微小石粒・石片の層を形成して表面をより粗くすることを特徴とする、石や素焼きに似た表面模様を有する軽量プランターを製造する方法。
【００１５】
上記の水性エマルジョン系の樹脂をベースにした塗料の好ましい例は、アクリル系のカチオン又はアニオンポリマー‐セメント又は酢酸ビニル系のカチオン又はアニオンポリマー‐セメントである。水性エマルジョン系の樹脂は、エマルジョン生成のために使用される活性剤に従って、アニオン系やカチオン系がある。具体例として種々のものが存在するが、例えば特開平５−６４８５５号公報に記載されている特定のアクリル系カチオンポリマー‐セメントを例示することが出来る。
【００１６】
塗膜の形成は、１層目も２層目もガンによる吹き付けで実施するのが好ましい。市販の塗料を吹付けに適した粘度に調整するよう水で薄めた後、建築塗装用（リシン用）のガンを使用して実施するのが好ましく、その場合は微小な石粒を主体にした３層目も同じガンを使用して吹き付けが実施できる。
【発明の効果】
【００１７】
本発明のプランターでは、プランターの表面を天然の石のような表面とすることが出来、製品に付加価値を付けることが出来る。また、表面に紫外線劣化の問題を生じない石材を有するから耐侯性も改善される。また、本発明のプランターは厚みがあっても軽量であるから、消費者に重量感を与える製品であっても輸送や取り扱いが容易である。また、本発明のプウランターは、内部に断熱効果の高い発泡材料を有するから、根が冬場の寒さに弱い植物、例えばウメ等を、他の防寒対策用の材料なしで寒さから保護するのに最適である。
【発明を実施するための最良の形態】
【００１８】
以下図面を参照して本発明を説明する。
【実施例１】
【００１９】
図１は、本発明のプランターの一例を示す透視図であり、プランター１の線Ａ−Ａを含む垂直面に沿った断面が図２に示される。図２の拡大図に示されるように、プランター１は中心層として発泡体２を有する。発泡体２の表面には、下地の色として変色防止用着色剤が混入されている（微小な石粒・石片を混入してもよい）、アクリル系カチオンポリマー‐セメントからなる第一層目の塗膜３が塗装されている。
【００２０】
第一層目の塗膜３の表面上に、第一層目の塗膜より弾力のある、御影石やレンガ・素焼風など所望の表面模様を形成するための着色固体を混入したクリアータイプのアクリル系エマルジョン塗料による第二層目の塗膜４が塗装されている。
【００２１】
第二層目の塗膜４の表面上には、表面を粗く仕上げるための第三層目の微小な石粒・石片の層５が吹きつけられている。吹き付けは、クリアータイプのアクリル系エマルジョン塗料を微小石粒・石片と混ぜたものをスプレーガンなどで吹き付けることによって実施される。微小石粒・石片の層５が吹きつけられることによって、プランター１の表面は粗くなり、平坦な表面のプラスチックに特徴的な光沢は消し去られる。
【００２２】
図３及び図４は、第二層目に着色固体を混入したこと及び微小石粒・石片の層５が吹きつけられることによって生じる、プランター１の表面の模様の例を示している。このような模様は、プランター１が石や素焼きの表面を有するような印象を与えることによりプランター１に付加価値を与える。
【産業上の利用可能性】
【００２３】
軽量で且つ表面の模様と質感が重量感を与え、断熱効果も高いプランターは、製造と輸送が簡単で且つ持ち運びの容易な高級感のある植木鉢を提供し、また植木を寒さから守るから、ガーデニングに於いて美的価値やアメニティーを与えると共に実用的であり、その発明は産業上大いに利用され得る発明である。
【図面の簡単な説明】
【００２４】
【図１】本発明のプランターの一例を示す透視図。
【図２】図１の線Ａ−Ａを含む垂直面にそった断面とその一部の拡大図を示す断面図。
【図３】本発明のプランターの表面模様の一例を示す図面代用写真。
【図４】本発明のプランターの表面模様の一例を示す図面代用写真。
【符号の説明】
【００２５】
１  プランター
２  第１層目の塗膜
３  第２層目の塗膜
４  第３層目の塗膜
５  微小石粒・石片の層
【図１】
2005117945.tif 000003
【図２】
2005117945.tif 000004
【図３】
2005117945.tif 000005
【図４】
2005117945.tif 000006